(57)【要約】【課題】皮膚感さ性について問題がなく、なおかつ金属面への密着性をも向上させた光重合性組成物、光重合性インクジェットインクの提供。【解決手段】少なくともジエチレングリコールジメタクリレートを含有し、さらに、リン酸基を有するメタクリル酸エステルを含有する光重合性組成物。前記メタクリル酸エステルとしては、化学式（ＣＨ２＝Ｃ（ＣＨ３）ＣＯＯＣＨ２ＣＨ２Ｏ）２−Ｐ（＝Ｏ）ＯＨで示される構造を有するものが特に好ましい。【選択図】なし【特許請求の範囲】
【請求項１】
少なくともジエチレングリコールジメタクリレートを含有し、さらに、リン酸基を有するメタクリル酸エステルを含有する光重合性組成物。
【請求項２】
前記リン酸基を有するメタクリル酸エステルが化学式（ＣＨ２＝Ｃ（ＣＨ３）ＣＯＯＣＨ２ＣＨ２Ｏ）２−Ｐ（＝Ｏ）ＯＨで示される構造を有することを特徴とする請求項１に記載の光重合性組成物。
【請求項３】
さらに、カプロラクトン変性ジペンタエリスリトールヘキサアクリレートを含有することを特徴とする請求項１または請求項２に記載の光重合性組成物。
【請求項４】
さらに、エチレンオキサイド変性トリメチロールプロパントリメタクリレートを含有することを特徴とする請求項１〜請求項３のいずれかに記載の光重合性組成物。
【請求項５】
請求項１〜請求項４のいずれかに記載の光重合性組成物を用いたことを特徴とするインクジェットインク。
【請求項６】
請求項５に記載のインクジェットインクを収容したことを特徴とするカートリッジ。
【請求項７】
請求項１〜請求項４のいずれかに記載の光重合性組成物を用いたことを特徴とする塗工物。
【発明の詳細な説明】
【技術分野】
【０００１】
本発明は、光重合性組成物、光重合性インクジェットインク、該インクを収容したインクカートリッジ、およびその塗工物に関する。
【背景技術】
【０００２】
（メタ）アクリル酸エステルを使用した光重合性組成物や光重合性インクジェットインクは知られている（特許文献１など）。
しかし、従来の光重合性インクジェットインクにおいて使用されているモノマーの多くは毒性を持つ。特に安価で容易に調達可能な（メタ）アクリル酸エステルは、皮膚に触れるとアレルギーを引き起こすことがある。
【０００３】
本発明者らは、これまでの検討で、皮膚感さ性に問題のない幾つかの（メタ）アクリル酸エステル及び（メタ）アクリルアミドを見出した。その一例として、特許文献２に見られるように、アクリレートよりもメタクリレートの方が皮膚感さ性などについて低毒性であることに着目し、メタクリレートを主体としたインクジェットインクを提案した。
【０００４】
インクジェットインクとしては、顔料や添加剤など様々な材料を配合することにより増粘してもインクジェット吐出に支障をきたさないよう低粘度化しておくことなどが求められている。低粘度化のためには水を配合することもでき、水を配合した光重合型水性インクジェットインクも公知である。しかしながら、後述するように非浸透性の基材に対しては浸透乾燥が望めない。このため、プロセスの高速化や効率化のために水を蒸発させる過程を設けると装置が大型化することがある。
【０００５】
また、光重合性組成物を刷毛塗り等の塗料として使用する場合、有機溶剤を使用することもできるが、有機溶剤は揮発して大気に放出されるため環境への影響を考慮するとその使用量は必要最低限にとどめることが望ましい。しかしながら、インクジェットインクとして使用する場合は、配合する有機溶剤の揮発性が高い場合にはインクジェット吐出するノズル内のインクが揮発により高粘度化して吐出に不具合を発生させる原因となることがある。吐出安定性を確保するために、溶剤の揮発性については調整が必要である。
【発明の概要】
【発明が解決しようとする課題】
【０００６】
本発明は、皮膚感さ性について問題がなく、なおかつ金属面への密着性をも向上させた光重合性組成物、光重合性インクジェットインクの提供を目的とする。
【課題を解決するための手段】
【０００７】
上記課題は、次の（１）「光重合性組成物」によって解決される。
（１）少なくともジエチレングリコールジメタクリレートを含有し、さらに、リン酸基を有するメタクリル酸エステルを含有する光重合性組成物。
【発明の効果】
【０００８】
本発明によれば、皮膚感さ性について問題がなく、なおかつ金属面への密着性も向上させた光重合性組成物を提供できる。また、本発明の光重合性組成物は臭気が微弱なため取扱いが容易である。
【図面の簡単な説明】
【０００９】
【図１】インクカートリッジのインク袋の一例を示す概略図。
【図２】インク袋を収容したインクカートリッジの一例を示す概略図。
【発明を実施するための形態】
【００１０】
以下、上記本発明（１）について詳しく説明する。また、本発明の実施の態様には、下記の（２）〜（７）の態様も含まれるので、これらについても併せて説明する。
（２）前記リン酸基を有するメタクリル酸エステルが化学式（ＣＨ２＝Ｃ（ＣＨ３）ＣＯＯＣＨ２ＣＨ２Ｏ）２−Ｐ（＝Ｏ）ＯＨで示される構造を有することを特徴とする前記（１）項に記載の光重合性組成物。
（３）さらに、カプロラクトン変性ジペンタエリスリトールヘキサアクリレートを含有することを特徴とする前記（１）項乃至（２）項のいずれかに記載の光重合性組成物。
（４）さらに、エチレンオキサイド変性トリメチロールプロパントリメタクリレートを含有することを特徴とする前記（１）項乃至（３）項のいずれかに記載の光重合性組成物。
（５）前記（１）項〜（４）項のいずれかに記載の光重合性組成物を用いたことを特徴とするインクジェットインク。
（６）前記（５）項に記載のインクジェットインクを収容したことを特徴とするカートリッジ。
（７）前記（１）項〜（４）項のいずれかに記載の光重合性組成物を用いたことを特徴とする塗工物。
【００１１】
本発明者は、光重合性組成物（以下、インクということもある）として、少なくともジエチレングリコールジメタクリレートに加えて、さらに、リン酸基を有するメタクリル酸エステルを含有させることで、アルミやステンレスといった金属面に対する密着性が得られることを見いだした。
【００１２】
また、本発明者は、光重合性組成物が更にカプロラクトン変性ジペンタエリスリトールヘキサアクリレートおよび／またはエチレンオキサイド変性トリメチロールプロパントリメタクリレートを含有することで、塗膜強度を向上できることを見いだした。
【００１３】
エチレンオキサイド変性トリメチロールプロパントリメタクリレートは、［ＣＨ３ＣＨ２Ｃ−｛ＣＨ２（Ｏ−ＣＨ２ＣＨ２）ｘ−ＯＣＯＣ（ＣＨ３）＝ＣＨ２｝３］という構造式で表されるが、エチレンオキサイド部分の長さｘについては、ｘが大きいほど分子量が大きくなり粘度が高くなってインクジェットインクの材料として使用しにくくなる。一方、ｘ＝０であるトリメチロールプロパントリメタクリレートは、ＥＵ．  Ｄｉｒｅｃｔｉｖｅ  ６７／５４８／ＥＥＣにおける分類において、環境危険有害性を示す「Ｎ」のシンボルマーク、急性水生毒姓および長期間の悪影響を示す「Ｒ５１／５３」のリスクフレーズが付記されるものであることから、環境への影響を考慮するとなるべく使用しないほうが好ましい。
【００１４】
後述するように、実施例に使用しているエチレンオキサイド変性トリメチロールプロパントリメタクリレートはｘ＝１のものであるが、インクジェットインクに配合する原材料として粘度には特に問題なく、これを配合した光重合性組成物の塗膜強度は十分であり、皮膚感さ性において問題なく、環境危険有害性や急性水生毒姓および長期間の悪影響を示す材料にも分類されないものである。従って、エチレンオキサイド変性トリメチロールプロパントリメタクリレートとしては低粘度であるという点でｘ＝１のものが特に好ましい。
【００１５】
上記皮膚感さ性が陰性である化合物とは、次の（１）及び（２）の少なくとも一つに該当するものを言う。
（１）ＬＬＮＡ法（Ｌｏｃａｌ  Ｌｙｍｐｈ  Ｎｏｄｅ  Ａｓｓａｙ）による皮膚感さ性試験において、感さ性の程度を示すＳｔｉｍｕｌａｔｉｏｎ  Ｉｎｄｅｘ（ＳＩ値）が３未満である化合物
（２）ＭＳＤＳ（化学物質安全性データシート）において、「皮膚感さ性陰性」又は「皮膚感さ性なし」と評価された化合物
（１）については、例えば「機能材料」２００５年９月号、Ｖｏｌ．２５、Ｎｏ．９、Ｐ５５にも示されるように、ＳＩ値が３未満の場合に皮膚感さ性が陰性であると判断される。ＳＩ値が低いほど皮膚感さ性が低いことになるから、本発明ではＳＩ値がなるべく低いモノマーを用いることが好ましく、３未満、好ましくは２以下、更に好ましくは１．６以下のものを用いる。
しかし、医療用途などで積極的に人体へ適用検討されるようなものについては、当然ながら特段の問題がないものとみなせる。
【００１６】
ジエチレングリコールジメタクリレートは皮膚感さ性に問題がなく低粘度であることから、インクジェットインクとしても使用可能な光重合組成物の原材料として優れている。しかしながら、金属面に対する十分な相互作用を得ることができないため、金属面への密着性を得ることは難しい。しかし、リン酸基を有するメタクリル酸エステルを含有させることで、アルミやステンレスといった金属面に対する密着性が得られることが確認できた。
さらに、リン酸基を有するメタクリル酸エステルとして、化学式（ＣＨ２＝Ｃ（ＣＨ３）ＣＯＯＣＨ２ＣＨ２Ｏ）２−Ｐ（＝Ｏ）ＯＨで示される構造を有するものを使用した場合に、光重合組成物として十分に低粘度であることと十分な塗膜強度を得ることとを両立できることが確認できた。
【００１７】
ジエチレングリコールジメタクリレートの含有率は、モノマー成分全量を１００質量部とした場合に、４５〜８０質量部とすることが好ましい。  リン酸基を有するメタクリル酸エステルはリン酸基の極性によって強い相互作用を発現するため、一般的なメタクリル酸エステルと比較して高粘度である。モノマー成分全量を１００質量部とした場合に、リン酸基を有するメタクリル酸エステルの配合量は５〜３０質量部程度とすると、粘度を適切に保つことが可能となり、インクジェットインクとして用いる際に望ましい。今回使用しているリン酸基を有するメタクリル酸エステルについては皮膚感さ性の評価を行っていないが、例えば「歯科材料・器械 ５（１）１４４−１５４（１９８６）」で示されるように、歯科材料としても使用検討される材料であることから、人体に対する安全性に特段の問題を有するものではない。
【００１８】
また、本発明の光重合性組成物は、重合性のモノマー成分として、カプロラクトン変性ジペンタエリスリトールヘキサアクリレート、エチレンオキサイド変性トリメチロールプロパントリメタクリレートを用いることが好ましい。前記カプロラクトン変性ジペンタエリスリトールヘキサアクリレートの含有量は、モノマー成分全量を１００質量部としたとき、３〜１５質量部が好ましく、更に好ましくは５〜１０質量部である。また、エチレンオキサイド変性トリメチロールプロパントリメタクリレートの含有量は、１５〜６０質量部が好ましく、更に好ましくは２０〜５０質量部である。
【００１９】
なお、光重合性組成物をインクジェットインクとして使用する場合、インクの物性としては、使用するインクジェット吐出ヘッドの要求仕様に合致していることが望ましい。多くのメーカーから様々な吐出ヘッドが市販されているが、その中には、高粘度インクにも対応できる吐出力の大きいものや、幅広い温調機能を持ち合わせたものも存在する。そのような状況を踏まえると、インクの粘度としては２５℃で２〜１５０ｍＰａ・ｓであることが望ましく、２５℃で吐出することを考えると更に好ましくは５〜１８ｍＰａ・ｓである。しかし、前記のように吐出ヘッドが有する温調機能を使用することも可能であり、２５℃で粘度が高すぎる場合には、必要に応じてヘッドを加温してインクを低粘度化すればよく、これを想定した場合、仮に加温条件を４５℃もしくは６０℃とするなら、４５℃もしくは６０℃の粘度は５〜１８ｍＰａ・ｓであることが望ましい。
【００２０】
また、皮膚感さ性が陰性のものに加えて、単体では皮膚感さ性に多少問題があるか、皮膚感さ性が未確認の化合物でも、インクとして問題が生じない範囲ならば、以下のような（メタ）アクリレート、（メタ）アクリルアミドをさらに併用することもできる。
【００２１】
エチレングリコールジ（メタ）アクリレート、ヒドロキシピバリン酸ネオペンチルグリコールジ（メタ）アクリレート、γ−ブチロラクトンアクリレート、イソボルニル（メタ）アクリレート、ホルマール化トリメチロールプロパンモノ（メタ）アクリレート、ポリテトラメチレングリコールジ（メタ）アクリレート、トリメチロールプロパン（メタ）アクリル酸安息香酸エステル、ジエチレングリコールジアクリレート、トリエチレングリコールジ（メタ）アクリレート、テトラエチレングリコールジ（メタ）アクリレート、ポリエチレングリコールジ（メタ）アクリレート〔ＣＨ２＝ＣＨ−ＣＯ−（ＯＣ２Ｈ４）ｎ−ＯＣＯＣＨ＝ＣＨ２（ｎ≒４）〕、同（ｎ≒９）、同（ｎ≒１４）、同（ｎ≒２３）〕、ジプロピレングリコールジ（メタ）アクリレート、トリプロピレングリコールジ（メタ）アクリレート、ポリプロピレングリコールジメタクレート〔ＣＨ２＝Ｃ（ＣＨ３）−ＣＯ−（ＯＣ３Ｈ６）ｎ−ＯＣＯＣ（ＣＨ３）＝ＣＨ２（ｎ≒７）〕、１，３−ブタンジオールジアクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、トリシクロデカンジメタノールジ（メタ）アクリレート、プロピレンオキサイド変性ビスフェノールＡジ（メタ）アクリレート、ポリエチレングリコールジ（メタ）アクリレート、ジペンタエリスリトールヘキサ（メタ）アクリレート、（メタ）アクリロイルモルホリン、２−ヒドロキシプロピル（メタ）アクリルアミド、プロピレンオキサイド変性テトラメチロールメタンテトラ（メタ）アクリレート、ジペンタエリスリトールヒドロキシペンタ（メタ）アクリレート、カプロラクトン変性ジペンタエリスリトールヒドロキシペンタ（メタ）アクリレート、ジトリメチロールプロパンテトラ（メタ）アクリレート、ペンタエリスリトールテトラ（メタ）アクリレート、トリメチロールプロパントリアクリレート、エチレンオキサイド変性トリメチロールプロパントリアクリレート、プロピレンオキサイド変性トリメチロールプロパントリ（メタ）アクリレート、カプロラクトン変性トリメチロールプロパントリ（メタ）アクリレート、ペンタエリスリトールトリ（メタ）アクリレート、トリス（２−ヒドロキシエチル）イソシアヌレートトリ（メタ）アクリレート、エトキシ化ネオペンチルグリコールジ（メタ）アクリレート、プロピレンオキサイド変性ネオペンチルグリコールジ（メタ）アクリレート、プロピレンオキサイド変性グリセリルトリ（メタ）アクリレート、ポリエステルジ（メタ）アクリレート、ポリエステルトリ（メタ）アクリレート、ポリエステルテトラ（メタ）アクリレート、ポリエステルペンタ（メタ）アクリレート、ポリエステルポリ（メタ）アクリレート、Ｎ−ビニルカプロラクタム、Ｎ−ビニルピロリドン、Ｎ−ビニルホルムアミド、ポリウレタンジ（メタ）アクリレート、ポリウレタントリ（メタ）アクリレート、ポリウレタンテトラ（メタ）アクリレート、ポリウレタンペンタ（メタ）アクリレート、ポリウレタンポリ（メタ）アクリレートなど。
【００２２】
本発明の光重合性組成物は、電子線やα、β、γ線、Ｘ線などの高エネルギーな光源を使用する場合には、重合開始剤を使用しなくても重合反応を進めることができるが、これは従来公知のことであり設備が非常に高価で維持管理も煩雑であるなどの課題があることから本発明では特に説明しない。
【００２３】
重合開始剤としては、光照射によりラジカルを発生させる材料として、分子開裂型光重合開始剤や水素引抜き型光重合開始剤があり、以下のようなものが併用できる。分子開裂型光重合開始剤の例としては、１−ヒドロキシ−シクロヘキシル−フェニル−ケトン、２−ヒドロキシ−１−｛４−〔４−（２−ヒドロキシ−２−メチル−プロピオニル）ベンジル〕フェニル｝−２−メチル−１−プロパン−１−オン、２−ヒドロキシ−２−メチル−１−フェニル−プロパン−１−オン、２，２−ジメトキシ−１，２−ジフェニルエタン−１−オン、２１−〔４−（２−ヒドロキシエトキシ）−フェニル〕−２−ヒドロキシ−２−メチル−１−プロパン−１−オン、フェニルグリオキシックアシッドメチルエステル、２−メチル−１−〔４−（メチルチオ）フェニル〕−２−モルホリノプロパン−１−オン、２−ベンジル−２−ジメチルアミノ−１−（４−モルホリノフェニル）ブタノン−１、２−ジメチルアミノ−２−（４−メチルベンジル）−１−（４−モルフォリン−４−イル−フェニル）ブタン−１−オン、ビス（２，４，６−トリメチルベンゾイル）フェニルホスフィンオキサイド、ビス（２，６−ジメトキシベンゾイル）−２，４，４−トリメチル−ペンチルフォスフィンオキサイド、２，４，６−トリメチルベンゾイルフォスフィンオキサイド、１，２−オクタンジオン−〔４−（フェニルチオ）−２−（ｏ−ベンゾイルオキシム）〕、エタノン−１−〔９−エチル−６−（２−メチルベンゾイル）−９Ｈ−カルバゾール−３−イル〕−１−（Ｏ−アセチルオキシム）、〔４−（メチルフェニルチオ）フェニル〕フェニルメタノン、オリゴ｛２−ヒドロキシ−２−メチル−１−〔４−（１−メチルビニル）フェニル〕プロパノン｝などが挙げられる。
【００２４】
水素引抜き型光重合開始剤の例としては、ベンゾフェノン、メチルベンゾフェノン、メチル−２−ベンゾイルベンゾエイト、４−ベンゾイル−４’−メチルジフェニルサルファイド、フェニルベンゾフェノンなどのベンゾフェノン系化合物や、２，４−ジエチルチオキサントン、２−クロロチオキサントン、イソプロピルチオキサントン、１−クロロ−４−プロピルチオキサントンなどのチオキサントン系化合物が挙げられる。
【００２５】
また重合促進剤としてアミンを併用することもできる。
その例としては、ｐ−ジメチルアミノ安息香酸エチル、ｐ−ジメチルアミノ安息香酸−２−エチルヘキシル、ｐ−ジメチルアミノ安息香酸メチル、安息香酸−２−ジメチルアミノエチル、ｐ−ジメチルアミノ安息香酸ブトキシエチルなどが挙げられる。
【００２６】
光重合性組成物は着色剤を含まない透明のものとしてもよいし、必要に応じて着色剤を含有させてもよいが、無色や白色であることが望まれる場合は、前述した重合開始剤や重合促進剤などの材料及び後述する着色剤以外の材料の中でも、着色の少ないものを用いることが望ましい。
光重合性組成物を着色する場合の着色剤としては、公知の無機顔料や有機顔料を使用することができる。
ブラック顔料としては、ファーネス法又はチャネル法で製造されたカーボンブラック等が使用できる。
【００２７】
イエロー顔料としては、Ｐｉｇ．Ｙｅｌｌｏｗ系の顔料、例えばピグメントイエロー１、ピグメントイエロー２、ピグメントイエロー３、ピグメントイエロー１２、ピグメントイエロー１３、ピグメントイエロー１４、ピグメントイエロー１６、ピグメントイエロー１７、ピグメントイエロー７３、ピグメントイエロー７４、ピグメントイエロー７５、ピグメントイエロー８３、ピグメントイエロー９３、ピグメントイエロー９５、ピグメントイエロー９７、ピグメントイエロー９８、ピグメントイエロー１１４、ピグメントイエロー１２０、ピグメントイエロー１２８、ピグメントイエロー１２９、ピグメントイエロー１３８、ピグメントイエロー１５０、ピグメントイエロー１５１、ピグメントイエロー１５４、ピグメントイエロー１５５、ピグメントイエロー１８０等が使用できる。
【００２８】
マゼンタ顔料としては、Ｐｉｇ．Ｒｅｄ系の顔料、例えばピグメントレッド５、ピグメントレッド７、ピグメントレッド１２、ピグメントレッド４８（Ｃａ）、ピグメントレッド４８（Ｍｎ）、ピグメントレッド５７（Ｃａ）、ピグメントレッド５７：１、ピグメントレッド１１２、ピグメントレッド１２２、ピグメントレッド１２３、ピグメントレッド１６８、ピグメントレッド１８４、ピグメントレッド２０２、ピグメントバイオレット１９等が使用できる。
【００２９】
シアン顔料としては、Ｐｉｇ．Ｂｌｕｅ系の顔料、例えばピグメントブルー１、ピグメントブルー２、ピグメントブルー３、ピグメントブルー１５、ピグメントブルー１５：３、ピグメントブルー１５：４、ピグメントブルー１６、ピグメントブルー２２、ピグメントブルー６０、バットブルー４、バットブルー６０等が使用できる。
【００３０】
白色顔料、又は物性改質のための無色の充填剤としては、硫酸バリウム等のアルカリ土類金属の硫酸塩、炭酸カルシウム等のアルカリ土類金属の炭酸塩、微粉ケイ酸、合成ケイ酸塩等のシリカ類、ケイ酸カルシウム、アルミナ、アルミナ水和物、酸化チタン、酸化亜鉛、タルク、クレイ等が使用できる。
また、物理特性などを考慮して必要に応じて種々の無機顔料や有機顔料が使用できる。
【００３１】
更に、必要に応じて、４−メトキシ−１−ナフトール、メチルハイドロキノン、ハイドロキノン、ｔ−ブチルハイドロキノン、ジ−ｔ−ブチルハイドロキノン、メトキノン、２，２’−ジヒドロキシ−３，３’−ジ（α−メチルシクロヘキシル）−５，５’−ジメチルジフェニルメタン、ｐ−ベンゾキノン、ジ−ｔ−ブチルジフェニルアミン、９，１０−ジ−ｎ−ブトキシシアントラセン、４，４’−〔１，１０−ジオキソ−１，１０−デカンジイルビス（オキシ）〕ビス〔２，２，６，６−テトラメチル〕−１−ピペリジニルオキシなどの重合禁止剤や、ポリエーテル、アミノ基、カルボキシル基、水酸基を有する高級脂肪酸エステル、側鎖あるいは末端にポリエーテル、アミノ基、カルボキシル基、水酸基を有するポリジメチルシロキサン化合物、ポリエーテル、アミノ基、カルボキシル基、水酸基を有するフルオロアルキル化合物などの界面活性剤、極性基含有高分子顔料分散剤などを用いることができる。
【００３２】
本発明のインクは容器に収容してインクカートリッジとして用いることができる。これにより、インク交換などの作業において、インクに直接触れる必要がなく、手指や着衣の汚れなどの心配がなく、またインクへのごみ等の異物混入を防止できる。
容器としては特に制限はなく、目的に応じてその形状、構造、大きさ、材質等を適宜選択することができ、例えば、アルミニウムラミネートフィルム、樹脂フィルム等で形成されたインク袋などを有するものなどが好適である。
【００３３】
上記インクカートリッジについて、図１及び図２を参照して説明する。図１はインクカートリッジのインク袋（２４１）の一例を示す概略図であり、図２は図１のインク袋（２４１）をカートリッジケース（２４４）内に収容したインクカートリッジ（２００）を示す概略図である。
【００３４】
図１に示すように、インク注入口（２４２）からインクをインク袋（２４１）内に充填し、該インク袋中に残った空気を排気した後、該インク注入口（２４２）を融着により閉じる。使用時には、ゴム部材からなるインク排出口（２４３）に装置本体の針を刺して装置に供給する。インク袋（２４１）は、透気性のないアルミニウムラミネートフィルム等の包装部材により形成する。そして、図２に示すように、通常、プラスチック製のカートリッジケース（２４４）内に収容し、インクカートリッジ（２００）として各種インクジェット記録装置に着脱可能に装着して用いる。
本発明のインクカートリッジは、インクジェット記録装置に着脱可能とすることが好ましい。これにより、インクの補充や交換を簡素化でき作業性を向上させることができる。
【００３５】
被塗工基材としては、紙、プラスチック、金属、セラミック、ガラス又はこれらの複合材料等が用いられるが、上質紙などの吸収性の基材は浸透乾燥の効果が望めるため、速乾性のない水性インクや油性インクの使用も可能である。これに対して、グロスコート紙、プラスチックフィルム、プラスチック成型物、セラミック、ガラス、金属、ゴムなど、もしくはこれらの複合材料といった難浸透性や非浸透性の基材は速乾性を得られるインクを使用することがより実用的である。
【００３６】
本発明のインクは特に基材を限定するものではないが、本発明のインクは金属面への密着性に優れているため、金属面を有する基材への塗工に適したものである。また、本発明のインクは光照射により直ちに硬化するので、前述のような非浸透性の基材に対して特に好適であり、金属面の他、中でも、ポリエチレン、ポリプロピレン、ポリエチレンテレフタレート、ポリカーボネート、ＡＢＳ樹脂、ポリ塩化ビニル、ポリスチレンや、その他のポリエステル、ポリアミド、ビニル系の材料、あるいはこれらを複合した材料からなるプラスチックフィルムやプラスチック成型物やそれに対してさらに金属を複合した材料への塗工に適する。
【実施例】
【００３７】
以下、実施例及び比較例を示して本発明を更に具体的に説明するが、本発明はこれらの実施例により限定されるものではない。
【００３８】
＜ＳＩ値の評価方法＞
上記ＳＩ値はＬＬＮＡ法（Ｌｏｃａｌ  Ｌｙｍｐｈ  Ｎｏｄｅ  Ａｓｓａｙ）による皮膚感さ性試験に従い、以下のようにして測定した。
［試験材料］
《陽性対照物質》
陽性対照物質としては、α−ヘキシルシンナムアルデヒド（ＨＣＡ；和光純薬工業株式会社製）を使用した。
《媒体》
媒体としては、アセトン（和光純薬工業株式会社製）とオリーブ油（株式会社フヂミ製薬所製）を、体積比４：１で混合した混合液を使用した。
【００３９】
《使用動物》
被検物質、陽性対照、媒体対照のそれぞれについて、マウスの雌に対し６日間の検疫を含む８日間の馴化を行った。検疫、馴化期間中、全ての動物に異常は認められなかった。
感さ開始２日前に測定した体重を用いて、体重層別無作為抽出法で、個体の体重が全体の平均体重±２０％以内となるように２群（４匹／群）に群分けした。感さ開始時の動物の週齢は８〜９週齢であった。群分けにより外れた動物は試験から除外した。
使用した動物は、試験期間を通して尾部への油性インク塗布により識別し、併せてケージはラベルをつけて識別した。
【００４０】
《飼育環境》
使用動物は、検疫、馴化期間中を含む全飼育期間を通して、温度２１〜２５℃、相対湿度４０〜７０％、換気回数１０〜１５回／時間、明暗サイクル１２時間感覚（７時点灯〜１９時消灯）に設定したバリアーシステムの飼育室で飼育した。
飼育ケージはポリカーボネート製ケージを使用した。使用動物は４匹／ケージで飼育した。
飼料は、実験動物用固形飼料ＭＦ（オリエンタル酵母工業株式会社製）を使用し、使用動物に自由摂取させた。飲料水は、塩素濃度が略５ｐｐｍとなるように次亜塩素酸ナトリウム（ピューラックス、株式会社オーヤラックス製）を添加した水道水を、給水びんにより、使用動物に自由摂取させた。床敷はサンフレーク（モミ材、電気かんな削りくず、日本チャールス・リバー株式会社製）を使用した。飼料及び飼育用器材は、オートクレープ滅菌（１２１℃、３０分間）したものをそれぞれ使用した。
ケージ及び床敷は、群分け時及び耳介リンパ節摂取日（飼育室からの搬出時）に交換し、給水びん及びラックは、群分け時に交換した。
【００４１】
［試験方法］
《群構成》
ＳＩ値の測定試験で使用した群構成を、表１に示す。
【００４２】
【表１】
2014224233.tif 000002
【００４３】
［調製］
《被験物質》
表２に被験物質の秤量条件を示す。被験物質をメスフラスコに秤量し、媒体を加えながら１ｍＬに定容した。調製液は、遮光した気密容器（ガラス製）に入れた。
【００４４】
【表２】
2014224233.tif 000003
【００４５】
《陽性対照物質》
略０．２５ｇのＨＣＡを正確に秤量し、媒体を加えながら１ｍＬとして２５．０ｗ／ｖ％液を調製した。調製物は、遮光した気密容器（ガラス製）に入れた。
《ＢｒｄＵ》
５−ブロモ−２’−デオキシウリジン（ＢｒｄＵ、ナカライテスク株式会社製）２００ｍｇをメスフラスコに正確に秤量し、生理食塩液（大塚製薬工業社製）を加えて超音波照射し、溶解させた。その後、２０ｍＬに定容して１０ｍｇ／ｍＬ液（ＢｒｄＵ調製液）を調製した。調製液は、滅菌濾過フィルターを用いて濾過滅菌し、滅菌容器に入れた。
《調製時期及び保管期間》
陽性対照物質調製液は感さ開始前日に調製し、使用時以外は冷所で保管した。媒体及び被験物質調製液は各感さ日に調製した。ＢｒｄＵ液は、投与の２日前に調製し、投与日まで冷所に保管した。
【００４６】
［感さ及びＢｒｄＵ投与］
《感さ》
各被験物質及び陽性対照物質の調製液及び媒体を動物の両耳介にそれぞれ２５μＬずつ塗布した。塗布には、マイクロピペッターを用いた。この操作を１日１回、３日連続して行った。
《ＢｒｄＵの投与》
最終感さの略４８時間後に１回、ＢｒｄＵ調製液を動物１匹あたり０．５ｍＬ、腹腔内投与した。
【００４７】
［観察及び検査］
《一般状態》
試験に使用した全動物について、感さ開始日から耳介リンパ節採取日（飼育室からの搬出日）まで、１日１回以上観察した。なお、観察日の起算法は、感さ開始日をＤａｙ １とした。
【００４８】
《体重測定》
感さ開始日及び耳介リンパ節採取日（飼育室からの搬出日）に体重を測定した。また、群ごとの体重の平均値及び標準誤差を算出した。
【００４９】
《耳介リンパ節の採取及び重量測定》
ＢｒｄＵ投与の略２４時間後に動物を安楽死させ、耳介リンパ節を採取した。周囲組織を取り除き、両側耳介リンパ節を一括して重量測定した。また、群ごとの耳介リンパ節重量の平均値及び標準誤差を算出した。重量測定後、個体毎に−２０℃に設定されたバイオメディカルフリーザーで凍結保存した。
【００５０】
《ＢｒｄＵ取り込み量の測定》
耳介リンパ節を室温に戻した後、生理食塩液を加えながらすり潰し、懸濁させた。この懸濁液を濾過した後、個体ごとに３ｗｅｌｌずつ、９６ｗｅｌｌマイクロプレートに分注し、ＥＬＩＳＡ法によりＢｒｄＵ取り込み量の測定を行った。試薬は、市販のキット（Ｃｅｌｌ  Ｐｒｏｌｉｆｅｒａｔｉｏｎ  ＥＬＩＳＡ、ＢｒｄＵ  ｃｏｌｏｒｉｍｅｔｒｉｃ、Ｃａｔ．Ｎｏ．１６４７２２９、ロシュ・ダイアグノスティックス社製）を使用し、マルチプレートリーダー（ＦＬＵＯｓｔａｒ  ＯＰＴＩＭＡ、ＢＭＧ  ＬＡＢＴＥＣＨ社製）より得られた各個体の吸光度（ＯＤ３７０ｎｍ−ＯＤ４９２ｎｍ、ＢｒｄＵ取り込み量）について、３ｗｅｌｌの平均値を各個体のＢｒｄＵ測定値とした。
【００５１】
［結果の評価］
《Ｓｔｉｍｕｌａｔｉｏｎ  Ｉｎｄｅｘ（ＳＩ）の算出》
下記式で示すように、各個体のＢｒｄＵ測定値を、媒体対照群のＢｒｄＵ測定値の平均値で除して、各個体のＳＩ値を算出した。各試験群のＳＩ値は、各個体のＳＩの平均値とした。なお、ＳＩ値は、小数点以下第２位を四捨五入して小数点第１位まで表示した。
【００５２】
【数１】
2014224233.tif 000004
【００５３】
［実施例１〜実施例１２のインク、比較例１〜比較例３のインクの調製］
次の（ａ）〜（ｃ）の材料を、表３の実施例及び比較例の各欄に示す配合割合（数値は質量部）で混合してインクを得た。
（ａ）皮膚感さ性が陰性である（メタ）アクリル酸エステル
（ｂ）リン酸基を有するメタクリル酸エステル
（ｃ）光重合開始剤
【００５４】
表３及び表４のａ１〜ａ３、ｂ１〜ｂ３、及びｃ１の詳細は次のとおりである。末尾の（  ）内の数値は前記（１）のＬＬＮＡ試験におけるＳＩ値であり、「なし」は、前述した（２）のＭＳＤＳ（化学物質安全性データシート）において「皮膚感さ性陰性」又は「皮膚感さ性なし」と評価されたものである。
【００５５】
（ａ）皮膚感さ性が陰性である（メタ）アクリル酸エステル（ａ１〜ａ３）
ａ１：ジエチレングリコールジメタクリレート（ｎ＝２）  新中村化学工業株式会社製「２Ｇ」（１．１）
ａ２：カプロラクトン変性ジペンタエリスリトールヘキサアクリレート  日本化薬株式会社製「ＤＰＣＡ６０」（なし：ＭＳＤＳでの評価）
ａ３：エチレンオキサイド変性トリメチロールプロパントリメタクリレート（ｎ＝３）  新中村化学工業株式会社製「ＴＭＰＴ−３ＥＯ」（１．０）
【００５６】
（ｂ）リン酸基を有するメタクリル酸エステル（ｂ１〜ｂ３）
ｂ１：化学式（ＣＨ２＝Ｃ（ＣＨ３）ＣＯＯＣＨ２ＣＨ２Ｏ）２−Ｐ（＝Ｏ）ＯＨで示す構造を有するリン酸基含有メタクリル酸エステル  共栄社化学株式会社製「ライトエステルＰ−２Ｍ」
ｂ２：化学式  ＣＨ２＝Ｃ（ＣＨ３）ＣＯＯＣＨ２ＣＨ２Ｏ−Ｐ（＝Ｏ）（−ＯＨ）２で示す構造を有するリン酸基含有メタクリル酸エステル  共栄社化学株式会社製「ライトエステルＰ−１Ｍ」
ｂ３：化学式（ＣＨ２＝Ｃ（ＣＨ３）ＣＯＯＣＨ２ＣＨ２ＯＣＯ（ＣＨ２）５Ｏ）２−Ｐ（＝Ｏ）ＯＨで示す構造を有するリン酸基含有メタクリル酸エステル  日本化薬株式会社製「ＫＡＹＡＭＥＲ  ＰＭ２１」
【００５７】
（ｃ）光重合開始剤（ｃ１）
ｃ１：１−ヒドロキシシクロヘキシルフェニルケトン  ＢＡＳＦ社製「Ｉｒｇａｃｕｒｅ１８４」（なし：ＭＳＤＳでの評価）
【００５８】
各インクについて２５℃、４５℃、６０℃粘度（ｍＰａ・ｓ）と塗膜強度を測定した。
粘度は、東機産業株式会社製コーンプレート型回転粘度計により、恒温循環水の温度を２５℃、４５℃、６０℃に設定して測定した。２５℃という温度は一般的な室温を想定したものであり、４５℃、６０℃という温度は、例えばリコープリンティングシステムズ株式会社製ＧＥＮ４など、加温可能な市販のインクジェット吐出ヘッドの仕様を想定したものである。
【００５９】
所定の配合で調製した光重合性組成物は、刷毛塗りでの評価に際してはそのまま使用した。またインクジェットインクとしての評価には、孔径５μｍのフッ素樹脂製メンブレンフィルターにてろ過してから、図１に示す形状のアルミ製パウチ袋に気泡が入らないようにインクを密封し、図２に示すようなプラスチック製カートリッジにインクを密封した前記のパウチ袋を収納し、このカートリッジが収納できるようにした筐体において、カートリッジからリコープリンティングシステムズ株式会社製ＧＥＮ４ヘッドに達するまでインク流路を設置し、これによりインクジェット吐出してベタ塗膜を作製した。なお、刷毛塗りとインクジェット印刷のいずれにおいてもベタ塗膜が厚さ約４０μｍとなるように調整した。
【００６０】
市販のアルミ箔ラミネート処理済ポリエチレンテレフタレートフィルム（パナック株式会社製アルペット９−１００、１００μｍ厚さ）のアルミ面、および汎用のステンレス板（ＳＵＳ３０４、０．５ｍｍ厚さ）上に作製したベタ状塗膜に対して、ＵＶＡ領域に相当する波長域において、０．３Ｗ／ｃｍ２の照度で、１．２（Ｊ／ｃｍ２）の光量条件で硬化させ、これを密着性評価と塗膜強度評価に供した。
【００６１】
塗膜強度は、光照射して硬化させたベタ塗膜に対して、ＪＩＳ−Ｋ−５６００−５−４に示される鉛筆法による引っかき硬度を評価した。鉛筆硬度は、硬い方から順に、２Ｈ、Ｈ、Ｆ、ＨＢ、Ｂ、２Ｂ〜６Ｂである。
基材への密着性は、上記したと同様に光照射して硬化させたベタ塗膜に対して、ＪＩＳ−Ｋ−５６００−５−６に示されるクロスカット法による付着性を評価した。密着性は１ｍｍ間隔で形成した２５マスの碁盤目状の切り込みに対して行ったテープ剥離試験の結果、残存した塗膜のマス目の状態を目視確認し、「０」から「５」の６段階で評価した。ＪＩＳ−Ｋ−５６００−５−６に示されるように、「０」はマス目の剥離がなく良好な密着性を示すものであって、「１」、「２」、「３」、「４」、「５」の順で密着性が乏しくなっていくことを示す。「０」〜「５」のそれぞれの判定基準の詳細についてはＪＩＳ−Ｋ−５６００−５−６に示されるのでここでは省略する。
【００６２】
【表３】
2014224233.tif 000005
【００６３】
【表４】
2014224233.tif 000006
【００６４】
表３におけるすべての実施例と比較例とを比較して分かるように、（ｂ）成分であるリン酸基含有メタクリル酸エステルを含有する場合には、金属面に対する密着力が向上していることがわかる。中でも、化学式（ＣＨ２＝Ｃ（ＣＨ３）ＣＯＯＣＨ２ＣＨ２Ｏ）２−Ｐ（＝Ｏ）ＯＨ、もしくは化学式ＣＨ２＝Ｃ（ＣＨ３）ＣＯＯＣＨ２ＣＨ２Ｏ−Ｐ（＝Ｏ）（−ＯＨ）２］で示される構造を有するリン酸基含有メタクリル酸エステルであるｂ１、ｂ２を使用した場合には、とくに良好な密着性が得られることが確認できた。
【００６５】
また、表４に示す実施例から分かるように、化学式（ＣＨ２＝Ｃ（ＣＨ３）ＣＯＯＣＨ２ＣＨ２Ｏ）２−Ｐ（＝Ｏ）ＯＨで示す構造を有するリン酸基含有メタクリル酸エステルであるｂ１を使用した場合には、とくに良好な塗膜強度が得られることが確認できた。
また、全ての実施例と比較例において、インクジェット印刷と刷毛塗りとの間に塗膜物性の顕著な差異は見られなかった。また、すべての光重合性組成物、インクの臭気は微弱であり、取扱いに特段の配慮を要するものではなかった。
【符号の説明】
【００６６】
２００  インクカートリッジ
２４１  インク袋
２４２  インク注入口
２４３  インク排出口
２４４  カートリッジケース
【先行技術文献】
【特許文献】
【００６７】
【特許文献１】特表２００４−５２６８２０号公報
【特許文献２】特開２０１２−１４０５９３号公報
【図１】
2014224233.tif 000007
【図２】
2014224233.tif 000008